(57)【要約】【課題】本発明は、高分子化合物、高分子化合物の製造方法、高分子化合物を用いた燃料電池用電解質膜に関し、ヘテロポリ酸の溶出を抑制可能な高分子化合物、高分子化合物の製造方法、高分子化合物を用いた燃料電池用電解質膜を提供することを目的とする。【解決手段】側鎖にホスホン酸基を有する高分子と、前記ホスホン酸基のリン原子に配位し、一般式ＸαＹ１―αＯβ（式中、Ｘはタングステン、モリブデン又はバナジウム、Ｙはモリブデンをそれぞれ表し、αは０＜α≦１であり、βは４〜６である。）で表される多面体と、を備え、前記ホスホン酸基のリン原子と前記多面体とが、リン原子をヘテロ原子とする擬似ヘテロポリ酸を構成する。これにより、ヘテロポリ酸同様の高プロトン伝導性を発揮できる。また、個々の多面体は、ホスホン酸基のリン原子に配位形成されているので構造的に安定である。【選択図】図４
2012025882.tif 000002
【特許請求の範囲】
【請求項１】
側鎖にホスホン酸基を有する高分子と、
前記ホスホン酸基のリン原子に配位し、一般式ＸαＹ１―αＯβ（式中、Ｘはタングステン、モリブデン又はバナジウム、Ｙはモリブデンをそれぞれ表し、αは０＜α≦１であり、βは４〜６である。）で表される多面体と、を備え、
前記ホスホン酸基と前記多面体とが、リン原子をヘテロ原子とするヘテロポリ酸構造を取ることを特徴とする高分子化合物。
【請求項２】
前記ホスホン酸基と前記多面体とが、ケギン型のヘテロポリ酸構造を取ることを特徴とする請求項１に記載の高分子電解質膜。
【請求項３】
前記ホスホン酸基と前記多面体とが、ドーソン型のヘテロポリ酸構造を取ることを特徴とする請求項１に記載の高分子化合物。
【請求項４】
前記ホスホン酸基と前記多面体とが、アンダーソン型のヘテロポリ酸構造を取ることを特徴とする請求項１に記載の高分子化合物。
【請求項５】
前記多面体が一般式ＷＯ６で表される八面体であることを特徴とする請求項１乃至４何れか１項に記載の高分子化合物。
【請求項６】
前記高分子が、分子内に１個以上のホスホン酸基と１個以上のエチレン性不飽和結合とを有するホスホン酸基含有不飽和モノマーと、分子内に１個以上のアルコキシシリル基と１個以上のエチレン性不飽和結合とを有するアルコキシシリル基含有不飽和モノマーとを反応させることで得られる架橋型の共重合体であることを特徴とする請求項１乃至５何れか１項に記載の高分子化合物。
【請求項７】
前記ホスホン酸基含有不飽和モノマーが、一般式ＣＨ２＝ＣＨＲＣＯＯ（ＣＨ２ＣＨ２Ｏ）ｎＰＯ（ＯＨ）２（式中、Ｒは水素原子又はメチル基を表し、ｎは１〜２００である。）で表されることを特徴とする請求項６に記載の高分子化合物。
【請求項８】
請求項１乃至７何れか１項に記載の高分子化合物を用いた燃料電池用電解質膜。
【請求項９】
（Ａ）分子内に１個以上のホスホン酸基と１個以上のエチレン性不飽和結合とを有するホスホン酸基含有不飽和モノマーと、（Ｂ）タングステン、モリブデン及びバナジウムからなる群から選ばれた少なくとも１種類の金属のイオンをアルコール系溶剤に溶解して得られるアルコキシド溶液と、を混合する第１工程と、
第１工程により得られた混合液に、（Ｃ）分子内に１個以上のアルコキシシリル基と１個以上のエチレン性不飽和結合とを有するアルコキシシリル基含有不飽和モノマーと、（Ｄ）光重合開始剤と、を加えて更に混合する第２工程と、
第２工程により得られた混合液に対して露光する第３工程と、
を備えることを特徴とする高分子化合物の製造方法。
【請求項１０】
前記（Ａ）ホスホン酸基含有不飽和モノマーと前記（Ｃ）アルコキシシリル基含有不飽和モノマーの物質量比が、（Ａ）ホスホン酸基含有不飽和モノマー：（Ｃ）アルコキシシリル基含有不飽和モノマー＝８：２〜５：５であることを特徴とする請求項９に記載の高分子化合物の製造方法。
【発明の詳細な説明】
【技術分野】
【０００１】
この発明は、高分子化合物、高分子化合物の製造方法、高分子化合物を用いた燃料電池用電解質膜に関し、より詳細には、側鎖にホスホン酸基を有する高分子化合物、その製造方法及びそれを用いた燃料電池用電解質膜に関する。
【背景技術】
【０００２】
従来、例えば特許文献１には、側鎖にスルホン酸基を有する高分子材料に、タングストリン酸を含有させた高分子化合物が開示されている。タングストリン酸は、それ自体では高いプロトン伝導性を示さないものの、プロトンを引き付けて水素結合距離を変える働きがある。そのため、強い酸性と酸化力とを併せ持つので、導電性付与剤として機能できる。従って、タングストリン酸を含有させた上記特許文献１の高分子化合物は、プロトン導電性を示すことができる。
【先行技術文献】
【特許文献】
【０００３】
【特許文献１】特開２００６−０７３３５７号公報
【発明の概要】
【発明が解決しようとする課題】
【０００４】
しかしながら、タングストリン酸を始めとするヘテロポリ酸は、水を非常に吸着しやすい性質を有する。そのため、ヘテロポリ酸を用いた高分子化合物の製造に際しては、中間工程で水分を吸着するので、成膜化が難しいという問題がある。故に、上記特許文献１に見られるように、ヘテロポリ酸は、成膜化の直前で添加される。しかしながら、この様にして膜化できたとしても、ヘテロポリ酸の性質自体には変わりがない。そのため、膜化後の製造物を燃料電池に使用した場合、ヘテロポリ酸が電気化学反応による生成水等の水分を吸着した結果、燃料電池外に溶出するという問題がある。従って、経時的な運転に伴ってプロトン導電性が低下するおそれがあった。
【０００５】
この発明は、上述のような課題を解決するためになされたもので、ヘテロポリ酸の溶出を抑制可能な高分子化合物、高分子化合物の製造方法、高分子化合物を用いた燃料電池用電解質膜を提供することを目的とする。
【課題を解決するための手段】
【０００６】
第１の発明は、上記の目的を達成するため、高分子化合物であって、
側鎖にホスホン酸基を有する高分子と、
前記ホスホン酸基のリン原子に配位し、一般式ＸαＹ１―αＯβ（式中、Ｘはタングステン、モリブデン又はバナジウム、Ｙはモリブデンをそれぞれ表し、αは０＜α≦１であり、βは４〜６である。）で表される多面体と、を備え、
前記ホスホン酸基と前記多面体とが、リン原子をヘテロ原子とするヘテロポリ酸構造を取ることを特徴とする。
【０００７】
また、第２の発明は、第１の発明において、
前記ホスホン酸基と前記多面体とが、ケギン型のヘテロポリ酸構造を取ることを特徴とする。
【０００８】
また、第３の発明は、第１の発明において、
前記ホスホン酸基と前記多面体とが、ドーソン型のヘテロポリ酸構造を取ることを特徴とする。
【０００９】
また、第４の発明は、第１の発明において、
前記ホスホン酸基と前記多面体とが、アンダーソン型のヘテロポリ酸構造を取ることを特徴とする。
【００１０】
また、第５の発明は、第１乃至第４何れか１つの発明において、
前記多面体が一般式ＷＯ６で表される八面体であることを特徴とする。
【００１１】
また、第６の発明は、第１乃至第５何れか１つの発明において、
前記高分子が、分子内に１個以上のホスホン酸基と１個以上のエチレン性不飽和結合とを有するホスホン酸基含有不飽和モノマーと、分子内に１個以上のアルコキシシリル基と１個以上のエチレン性不飽和結合とを有するアルコキシシリル基含有不飽和モノマーとを反応させることで得られる架橋型の共重合体であることを特徴とする。
【００１２】
また、第７の発明は、第６の発明において、
前記ホスホン酸基含有不飽和モノマーが、一般式ＣＨ２＝ＣＨＲＣＯＯ（ＣＨ２ＣＨ２Ｏ）ｎＰＯ（ＯＨ）２（式中、Ｒは水素原子又はメチル基を表し、ｎは１〜２００である。）で表されることを特徴とする。
【００１３】
また、第８の発明は、上記の目的を達成するため、燃料電池用電解質膜であって、
第１乃至７何れか１項に記載の高分子化合物を用いたことを特徴とする。
【００１４】
また、第９の発明は、上記の目的を達成するため、高分子化合物の製造方法であって、  （Ａ）分子内に１個以上のホスホン酸基と１個以上のエチレン性不飽和結合とを有するホスホン酸基含有不飽和モノマーと、（Ｂ）タングステン、モリブデン及びバナジウムからなる群から選ばれた少なくとも１種類の金属のイオンをアルコール系溶剤に溶解して得られるアルコキシド溶液と、を混合する第１工程と、
第１工程により得られた混合液に、（Ｃ）分子内に１個以上のアルコキシシリル基と１個以上のエチレン性不飽和結合とを有するアルコキシシリル基含有不飽和モノマーと、（Ｄ）光重合開始剤と、を加えて更に混合する第２工程と、
第２工程により得られた混合液に対して露光する第３工程と、
を備えることを特徴とする。
【００１５】
また、第１０の発明は、第９の発明において、
前記（Ａ）ホスホン酸基含有不飽和モノマーと前記（Ｃ）アルコキシシリル基含有不飽和モノマーの物質量比が、（Ａ）ホスホン酸基含有不飽和モノマー：（Ｃ）アルコキシシリル基含有不飽和モノマー＝８：２〜５：５であることを特徴とする。
【発明の効果】
【００１６】
第１乃至第１０の発明によれば、ヘテロポリ酸の溶出を抑制可能な高分子化合物、その製造方法及びそれを用いた燃料電池用電解質膜を提供することができる。
【図面の簡単な説明】
【００１７】
【図１】本発明の高分子化合物の一部の拡大模式図である。
【図２】本発明の高分子化合物の一部の拡大模式図である。
【図３】実施例１で作製した試料に対するＸ線構造解析の結果を示す図である。
【図４】実施例２、比較例１で作製した電解質膜に対するプロトン伝導率評価の結果を示す図である。
【発明を実施するための形態】
【００１８】
以下、図１及び図２を参照して、本発明の高分子化合物の詳細を説明する。
［高分子化合物の構造］
図１は、本発明の高分子化合物の一部の拡大模式図である。図１に示すように、本発明の高分子化合物は、側鎖にホスホン酸基を有する直鎖状の高分子を含んでいる。ホスホン酸基の周囲には一般式ＸαＹ１―αＯβ（式中、Ｘはタングステン、モリブデン又はバナジウム、Ｙはモリブデンをそれぞれ表し、αは０＜α≦１であり、βは４〜６である。以下同じ。）で表される酸化物が複数配位している。
【００１９】
図１においては、一般式ＸαＹ１―αＯβで表される酸化物が、ホスホン酸基の周囲に１２個配位した例を示している。これら１２個の酸化物は、ホスホン酸基のリン原子の周囲に、一般式ＸαＹ１―αで表される遷移金属原子（或いは遷移金属イオン）に、酸素原子（或いは酸化物イオン）が４〜６個配位してできる多面体を基本単位とする。これら１２個の酸化物は、多面体の稜や頂点を共有して積み木のように多数縮合した多核錯体を形成している。多核錯体は、ホスホン酸基のリン原子をそのヘテロ原子として、あたかもヘテロポリ酸同様の配位構造を取っている。従って本明細書においては、このような配位構造を擬似ヘテロポリ酸構造と称する。
【００２０】
また、図１においては、擬似ヘテロポリ酸として、ホスホン酸基のリン原子の周囲に配位した１２個の酸化物が、いわゆるケギン型の多核錯体を構成した例を示している。多核錯体としては、ケギン型以外にも、２個のリン原子の周囲に八面体構造の酸化物が１８個配位したドーソン型や、１個のリン原子の周囲に八面体構造の酸化物が６個配位したアンダーソン型がある。このような構造は、Ｘ線構造解析によって特定することが可能である。この様に、ホスホン酸基のリン原子をそのヘテロ原子とした擬似ヘテロポリ酸構造を取ることで、強い酸性と酸化力と備えたヘテロポリ酸同様の高プロトン伝導性を発揮できる。また、個々の酸化物は、ホスホン酸基のリン原子に配位形成されているので構造的に安定である。
【００２１】
ここで、上記一般式ＸαＹ１―αＯβで表される酸化物としては、ＷＯ６（Ｘ＝タングステン、α＝１、β＝６）、ＭｏＯ６（Ｘ＝モリブデン、α＝１、β＝６）、ＭｏαＷ１−αＯ６（Ｘ＝モリブデン、Ｙ＝タングステン、０＜α＜１、β＝６）や、ＶαＭｏ１−αＯ６（Ｘ＝バナジウム、Ｙ＝モリブデン、０＜α＜１、β＝６）等が挙げられる。上述したように、擬似ヘテロポリ酸は、これら酸化物が複数縮合してケギン型、ドーソン型等の構造を取ることで、ヘテロポリ酸同様の高プロトン伝導性を発揮可能となる。
【００２２】
図２は、本発明の高分子化合物の一部の拡大模式図である。図１は側鎖のホスホン酸基付近の拡大模式図であるのに対して、図２は二本の主鎖に着眼した点で異なるが、図１、図２共に本発明の高分子化合物の一部拡大模式図である。図２に示すように、本発明の高分子化合物は、直鎖状の高分子鎖間で架橋された架橋高分子を含んでいる。架橋高分子は、分子内に１個以上のホスホン酸基と１個以上のエチレン性不飽和結合とを有するモノマー（以下、「ホスホン酸基含有不飽和モノマー」と称す。）と、分子内に１個以上のアルコキシシリル基と１個以上のエチレン性不飽和結合とを有するモノマー（以下、「アルコキシシリル基含有不飽和モノマー」と称す。）と、を放射線照射下で反応させることで得られる。反応に際しては、モノマー間の重合と同時に架橋が起こるので、架橋高分子は架橋型の共重合体となる。尚、この架橋型の共重合体は、ランダム共重合体でもよいし、交互共重合体、ブロック共重合体やグラフト共重合体でもよい。この様に、本発明の高分子化合物は、架橋型の共重合体から形成されているので粘性が高く容易に成膜化できる。
【００２３】
ここで、上記ホスホン酸基含有不飽和モノマーとしては、アクリロキシ基又はメタクリロキシ基を有するリン酸エステル、ホスホン酸基を有するメタクリルアミド誘導体又はアクリルアミド誘導体が挙げられる。好ましいホスホン酸基含有不飽和モノマーとしては、例えばユニケミカル（株）社製のホスマーシリーズを挙げることができる。
【００２４】
リン酸エステルとしては、一般式ＣＨ２＝ＣＨＣＯＯＣＨ２ＣＨ２ＯＰＯ（ＯＨ）２で表されるアシッドホスホキシエチルメタクリレート（商品名：ホスマーＭ）、一般式ＣＨ２＝Ｃ（ＣＨ３）ＣＯＯＣＨ２ＣＨ（ＣＨ２Ｃｌ）ＯＰＯ（ＯＨ）２で表される３−クロロ−２−アシッドホスホキシプロピルメタクリレート（商品名：ホスマーＣＬ）、一般式ＣＨ２＝ＣＨ（ＣＨ３）ＣＯＯ（ＣＨ２ＣＨ２Ｏ）ｎＰＯ（ＯＨ）２（ｎ＝４〜５）で表されるアシッドホスホキシポリオキシエチレングリコールモノメタクリレート（商品名：ホスマーＰＥ）、一般式ＣＨ２＝Ｃ（ＣＨ３）ＣＯ（ＯＣＨ２ＣＨ（ＣＨ３））ｎＰＯ（ＯＨ）２（ｎ＝５〜６）で表されるアシッドホスホキシポリオキシプロピレングリコールモノメタクリレート（商品名：ホスマーＰＰ）、一般式ＣＨ２＝Ｃ（ＣＨ３）ＣＯＯＣＨ２ＣＨ２ＯＰＯ（ＯＨ）（ＯＮＨＣＨ２ＣＨ２ＯＨ）で表されるメタクロイルオキシエチルアシッドホスヘートモノエタノールアミンハーフソルト（商品名：ホスマーＭＨ）などが挙げられる。
【００２５】
また、ホスホン酸基を有するメタクリルアミド誘導体又はアクリルアミド誘導体としては、メタクリルアミドホスホン酸、アクリルアミドホスホン酸、メタクリルアミドジホスホン酸等が挙げられる。これらは所望により２種類以上用いてもよい。
【００２６】
これらリン酸エステルやアミド誘導体においては、ホスホン酸基の位置が不飽和基から一定以上離れているものが好ましい。不飽和基は重合後に主鎖を形成するため、擬似ヘテロポリ酸を形成するホスホン酸基と一定以上離れていれば、立体障害を回避できるので好ましい。従って、例えば、ポリオキシエチレン基の重合度ｎが２００以下のアシッドホスホキシポリオキシエチレングリコールモノメタクリレートや、ポリオキシプロピレン基の重合度ｎが２００以下のアシッドホスホキシポリオキシプロピレングリコールモノメタクリレートが好ましい。
【００２７】
また、上記アルコキシシリル基含有不飽和モノマーは、架橋度合いを向上させるため、分子内にアルコキシシリル基を複数有することが好ましく、３個有することがより好ましい。この様なアルコキシシリル基含有不飽和モノマーとしては、ビニルトリメトキシシラン、ビニルトリエトキシシラン等のビニル系モノマー、ｐ−スチリルトリメトキシシラン、ｐ−スチリルトリエトキシシラン等のスチリル系モノマー、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン等のメタクリロキシ系モノマーや、３−メタクリロキシプロピルトリメトキシシラン等のメタクリロキシ系モノマー等が挙げられる。これらは所望により２種類以上用いてもよい。
【００２８】
また、図２に示すように、本発明の高分子化合物の架橋部には、シラノール基が縮合したシロキサン結合が形成されている（Ｚは有機官能基を表す。）。これは、後述する製造方法において、アルコキシシリル基含有不飽和モノマーのアルコキシシリル基が加水分解された結果、シラノール基が生成し、このシラノール基が縮合反応することによって形成されたものである。また、図２に示すように、縮合反応に供されなかったシラノール基は、上記一般式ＸαＹ１―αＯβで表される酸化物由来の水酸基と水素結合を形成したり、共有結合を形成することが可能となる。従って、ホスホン酸基のリン原子の周囲に配位した酸化物を固定することが可能となる。このため、本発明の高分子化合物は構造的に安定であり、長期間に亘って擬似ヘテロポリ酸構造を維持できる。
【００２９】
以上説明した通り、本発明の高分子化合物は、高分子側鎖のホスホン酸基のリン原子をヘテロ原子とした擬似ヘテロポリ酸構造を取るので構造的に安定である。また、高分子主鎖が架橋され、その架橋部が擬似ヘテロポリ酸を構成する酸化物を固定することが可能となるので長期間に亘って擬似ヘテロポリ酸構造を維持できる。従って、高プロトン伝導性を長期間に亘って発揮することが可能となる。加えて、本発明の高分子化合物が架橋されているので粘性が高く成膜化も可能である。従って、燃料電池の高分子電解質膜として好適に使用できる。
【００３０】
［高分子電解質膜の製造方法］
次に、本発明の高分子化合物の製造方法について説明する。本発明の高分子化合物の製造方法は、（Ａ）分子内に１個以上のホスホン酸基と１個以上のエチレン性不飽和結合とを有するホスホン酸基含有不飽和モノマーと、（Ｂ）タングステン、モリブデン及びバナジウムからなる群から選ばれた少なくとも１種類の金属のイオンをアルコール系溶剤に溶解して得られるアルコキシド溶液と、を混合する工程（第１混合工程）と、第１混合工程により得られた混合液に、（Ｃ）分子内に１個以上のアルコキシシリル基と１個以上のエチレン性不飽和結合とを有するアルコキシシリル基含有不飽和モノマーと、（Ｄ）光重合開始剤と、を加えて更に混合する工程（第２混合工程）と、第２混合工程により得られた混合液を成形して乾燥させる工程（成形・乾燥工程）と、乾燥後の成形物に対して露光する工程（露光工程）と、を備える。
【００３１】
（第１混合工程）
本工程は、（Ａ）上述したホスホン酸基含有不飽和モノマーと、（Ｂ）タングステン、モリブデン及びバナジウムからなる群から選ばれた少なくとも１種類の金属のイオンをアルコール系溶剤に溶解して得られるアルコキシド溶液と、を混合する工程である。
【００３２】
本工程においては、先ず、タングステン、モリブデン及びバナジウムからなる群から選ばれた少なくとも１種類の金属を含む出発物質を、常温不活性化ガス中でアルコールに溶解させて、上記（Ｂ）アルコキシド溶液を調製する。上記出発物質としては、上記金属のアルコキシドを直接用いることもできるが、材料の安定性という観点で、塩化物を使用することが好ましい。
【００３３】
また、上記出発物質を溶解させるためのアルコールとしては、メタノール、エタノール、プロパノール、ブタノール等の１価のアルコール化合物や多価アルコール化合物等の種々の化合物を用いることができる。また、これらのアルコールは、その１種を単独で使用してもよく、あるいはその２種以上を組み合わせて使用してもよい。
【００３４】
本工程においては、次に、調製した（Ｂ）アルコキシド溶液に、（Ａ）ホスホン酸基含有不飽和モノマーを加えて撹拌する。添加する（Ａ）ホスホン酸基含有不飽和モノマーは、既述したモノマーの何れでもよいが、ポリオキシエチレン基の重合度ｎが２００以下のアシッドホスホキシポリオキシエチレングリコールモノメタクリレートや、ポリオキシプロピレン基の重合度ｎが２００以下のアシッドホスホキシポリオキシプロピレングリコールモノメタクリレートを用いることが好ましい。
【００３５】
（第２混合工程）
本工程は、多面体配位工程より得られたモノマー化合物に、（Ｃ）アルコキシシリル基含有不飽和モノマーと、（Ｄ）光重合開始剤と、を加えて更に混合する工程である。添加する（Ｃ）アルコキシシリル基含有不飽和モノマーは、既述したモノマーの何れでもよいが、（Ａ）ホスホン酸基含有不飽和モノマーとの反応性や架橋後の粘性の観点から、メタクリロキシ系モノマーやメタクリロキシ系モノマーを用いることが好ましい。
【００３６】
ここで、（Ｃ）アルコキシシリル基含有不飽和モノマーの添加量は、上記ホスホン酸基含有不飽和モノマーと、上記アルコキシシリル基含有不飽和モノマーの物質量比が、ホスホン酸基含有不飽和モノマー：アルコキシシリル基含有不飽和モノマー＝８：２〜５：５となるよう調製されることが好ましい。これらのモノマーの物質量比を上記範囲とすることで、ホスホン酸由来のイオン伝導性を損なうことなく共重合体の粘性を高くできるので好ましい。
【００３７】
また、（Ｄ）光重合開始剤は、活性放射線（光）を吸収して重合開始種を生成し、（Ａ）ホスホン酸基含有不飽和モノマーや、（Ｃ）アルコキシシリル基含有不飽和モノマーを光重合させることができる化合物であれば、特に限定されない。（Ｄ）光重合開始剤は、特性、開始効率、吸収波長、入手性、コスト等の観点で選択することが好ましい。活性放射線としては、γ線、β線、電子線、紫外線、可視光線、赤外線が例示できる。
【００３８】
（Ｄ）光重合開始剤としては、例えば、ハロメチルオキサジアゾール化合物及びハロメチル−ｓ−トリアジン化合物から選択される少なくとも１つの活性ハロゲン化合物、３−アリール置換クマリン化合物、ロフィン二量体、ベンゾフェノン化合物、アセトフェノン化合物及びその誘導体、シクロペンタジエン−ベンゼン−鉄錯体及びその塩、オキシム系化合物等が挙げられる。
【００３９】
（成形・乾燥工程）
本工程は、第２混合工程により得られた混合液を膜状に成形し、乾燥させる工程である。本工程は、先ず、キャスト、コート等の公知の方法により成形し、得られた成形物の形を整えるために一定時間常温で乾燥させる。乾燥温度や乾燥時間は、成形体のサイズや厚みに応じて適宜変更が可能である。
【００４０】
（露光工程）
本工程では、上記成形・乾燥工程を経た成形体に対して露光することで硬化させる工程である。本工程は、マスクを通して露光する工程であることが好ましく、フォトマスクを通して露光する工程であることがより好ましい。尚、マスクを介して露光する場合には、光照射された塗布膜部分だけを硬化させることが好ましい。露光は放射線の照射により行うことが好ましく、露光に際して用いることができる放射線としては、特に、ｇ線（４３６ｎｍ）、ｉ線（３６５ｎｍ）等の紫外線が好ましく、ｉ線がより好ましい。光源としては高圧水銀灯がより好ましい。照射強度は５〜１，５００ｍＪが好ましく１０〜１，０００ｍＪがより好ましく、１０〜８００ｍＪが最も好ましい。
【００４１】
次に、実施例を参照して本発明を更に詳細に説明する。
【００４２】
［実施例１］
（結晶性評価）
塩化タングステン（ＷＣｌ６）を純度９９．５％のエタノールに１０ｗｔ％となるように加え、常温で液色が緑になるまで撹拌し、タングステンのアルコキシドとした。
次に、ユニケミカル（株）社製のアシッドホスホキシポリオキシエチレングリコールモノメタクリレート（商品名：ホスマーＰＥ）と、上記で調製したタングステンのアルコキシドとを混合して３時間撹拌し、さらに約９０℃で溶媒が無くなるまで加熱した（加熱中は撹拌なし）。その後、得られた試料について赤外線吸収スペクトル測定を行い、タングストリン酸に特徴的な４つのピークを確認した。図３に赤外線吸収スペクトルの結果を示す。
【００４３】
［実施例２］
先ず、実施例１と同様の手法で、タングステンのアルコキシドと、商品名：ホスマーＰＥとを混合した。その後、メタクリロキシプロピルトリメトキシシラン（ＭＰＴＭＳ）と、加水分解反応のためのエタノール及び硝酸を加えて更に撹拌した。光重合開始剤（ＩＲＧＡＣＵＲＥ）を加え、得られた混合溶液をキャストして乾燥させた。その後に紫外線を照射して重合させ、更に乾燥させることで目的物を得た。
【００４４】
（ゲル化評価）
ホスマーＰＥとＭＰＴＭＳの混合に際しては、ホスマーＰＥ：ＭＰＴＭＳ＝８：２、７：３、６：４（モル比）となる様に３種類調製した。得られた目的物は、８：２のものは粘性の高いゲル状であった。ＭＰＴＭＳのモル比が増加するに従い膜状に変化した。得られた目的物のうち、８：２のものをプロトン伝導率評価用の試料とした。
【００４５】
［比較例１］
グリシドキシプロピルトリメトキシシラン（ＧＰＴＭＳ）、エタノール、硝酸を常温で３時間撹拌し、ポリビニルリン酸（ＰＶＰＡ）とエタノールを加えて更に３時間撹拌した。そこにタングステンのアルコキシドを混合して３時間撹拌し、膜厚３０μｍの電解質膜を作製した。得られた電解質膜をプロトン伝導率評価用の試料とした。
【００４６】
（プロトン伝導率評価）
実施例２、比較例１で作製した電解質膜に対して、インピーダンスアナライザーを用いて交流２端子法により評価した。測定は乾燥雰囲気（窒素ガス中）で行った。結果を図４に示す。図４に示すように、実施例２の電解質膜（ＰｈｏｓｍｅｒＰＥ＋ＭＰＴＭＳ）は、比較例１の電解質膜（ＰＶＰＡ＋ＧＰＴＭＳ）に比べて高いプロトン伝導率を示した。これは、実施例２の電解質膜においては、擬似タングストリン酸が形成されているためと推定された。
【図１】
2012025882.tif 000003
【図２】
2012025882.tif 000004
【図３】
2012025882.tif 000005
【図４】
2012025882.tif 000006